(57)【要約】      （修正有）【課題】溶融紡糸法による高分子材料のナノファイバー積層体の製造方法の提供。【解決手段】高温加熱して溶融した長分子配列を有する高分子材料を、ギアポンプ３３によって加圧して供給し、バッファー貯留部３４を介して加熱部を有する溶融保持通路１３１から紡糸ノズルの中心吐出口から紡糸し、紡糸ノズルの中心吐出口を囲むように中心吐出口と同軸にリング状の熱風吹出口２２を設け、ノズル本体１１をノズル支持体１２の下流の内軸孔から挿入して、鍔部をノズル支持体１２の先端部に設けた突起部に嵌合し、熱風吹出口よりも突出させ、熱風吹出口で高分子材料を高温の溶融状態を維持しながら熱風吹出口の熱風で吹き飛ばして延伸させ、さらに、延伸状態を維持するために紡糸ノズルの先端に所定の内径と長さのノズル風洞５で囲み、吹き飛ばされた高分子材料のナノファイバーを捕集する捕集部を設けた高分子材料のナノファイバーの積層体の製造方法。【選択図】図２
2020020071.tif 000002
【特許請求の範囲】
【請求項１】
長分子配列を有する高分子材料を高温加熱して溶融し、溶融した前記高分子材料をギアポンプによって加圧して供給し、途中に大容量のバッファー貯留部を介して加熱部を有する溶融保持通路から紡糸ノズルの中心吐出口から紡糸し、
該紡糸ノズルの前記中心吐出口を囲むように該中心吐出口と同軸にリング状の熱風吹出口を設け、
ノズル本体の上流側の端部には外側に突出した鍔部を設け、ノズル本体をノズル支持体の下流の内軸孔から挿入して、前記鍔部をノズル支持体の先端部に設けた突起部に嵌合し、前記熱風吹出口よりも突出させ、
該熱風吹出口で前記高分子材料を高温の溶融状態を維持しながら前記熱風吹出口の熱風で吹き飛ばして延伸させ、さらに、延伸状態を維持するために紡糸ノズルの先端に所定の内径と長さのノズル風洞で囲み、
該吹き飛ばされた高分子材料のナノファイバーを捕集する捕集部を設けたことを特徴とする高分子材料のナノファイバーの積層体の製造方法。
【請求項２】
前記紡糸ノズルのノズル本体はセラミック又はルビーとして先端の吐出口のノズル内径は０.１０mmから０.１８mmとしたことを特徴とする請求項１に記載される高分子材料のナノファイバーの積層体の製造方法。
【請求項３】
前記ノズル風洞の内径は、１.４cmから２.５cmとし、長さを４.０cmから１０．cmとしたことを特徴とする請求項１又は２に記載される高分子材料のナノファイバーの積層体の製造方法。
【請求項４】
前記高分子材料は、ポリプロピレン又はナイロン又はポリエチレンテレフタレート（ＰＥＴ）であることを特徴とする請求項１から３の記載から選択される高分子材料繊維のナノファイバー積層体の製造方法。
【請求項５】
前記熱風吹出口の吹出方向は、前記中心吐出口の中心軸線に対して鋭角１５°〜３０°の角度であることを特徴とする請求項１から４の記載から選択される高分子材料繊維のナノファイバー積層体の製造方法。
【請求項６】
前記加熱部を有する溶融保持通路には、紡糸ノズルの直前に配置したことを特徴とする請求項１から５の記載から選択される記載される高分子材料のナノファイバーの積層体の製造方法。
【発明の詳細な説明】
【技術分野】
【０００１】
本発明は、高分子材料のナノファイバーの積層体の製造方法に関し、特に、溶媒や高電圧を使用しないで、加熱溶融による高分子材料のナノファイバーの積層体を製造する製造方法に関する。
【背景技術】
【０００２】
近時、一般的に直径が1ミクロン（＝1,000nm）以下の太さの繊維であると定義されるナノファイバーが開発され、ナノファイバーの製造法としては、ＥＳＤ（Electro−Spray Deposition）法、或いは、エレクトロ・スピンニング法と呼ばれる技法が最も注目され、その技術が開発されている（例えば、特許文献１参照）。
このＥＳＤ法によるナノファイバーの製造は、先ず溶剤で溶解した各種生体高分子やポリマー（以下、単に「高分子」ということもある。）溶液をシリンジに充填し、シリンジに装着されているニードル型電極と、ナノ繊維を堆積させるコレクター電極との間に、高圧直流電源から数ｋＶ〜数十ｋＶの直流高電圧を印加して、ニードル型電極とコレクター電極との間に強い電界場を発生させる。
この環境下で、ニードル型電極から紡糸溶液をコレクター電極に向けて放出すると、高分子を溶解していた溶剤等は電界場中で瞬間的に蒸発し、高分子は凝固しながらクーロン力で延伸され、ナノオーダーのファイバーが、室温、大気圧下というおだやかな条件で形成される。
【０００３】
ナノファイバーにおいては、ナノ構造による特異な機能発現が期待でき、例えば、ナノファイバーは、同一体積での表面積が通常の繊維に比べ非常に大きいことから、従来の繊維が持つポリマー固有の性質の他に、吸着特性や接着特性などの新機能が発現し、従来にない新素材の開発が期待できる。警察官、消防士、医師、看護師が着用する多機能な特殊な防護服の研究が始められており、軍需用途は、従来より軽量で、かつ、従来にない機能を持つ軍服、ナノメートル単位の集まりで、異なる機能をもつ積層新素材の開発が進んでいる。さらに、特許文献４に示すように、ナノファイバーで作ったフィルターは、繊維の占有面積が小さい割に空間を大きくすることができるので、低圧力損失で高捕集効率の良い特性が期待できることから、エアフィルターやマスク等が開発され、また、ナノファイバーを応用したバイオケミカルハザード防御用超軽量高機能防御服やナノファイバーを培地にした再生医療の開発も活発に行われている。
【０００４】
従来における合成繊維のマイクロオーダーの製造法として、非特許文献１には、前掲のエレクトロ・スピンニング法の他に、現在、海島複合紡糸法、低粘度の溶融ポリマーを吹き飛ばすメルトブロー紡糸法、ポリマー溶液を急激に膨脹させてポリマーを吹き飛ばしながら固化・繊維化させるフラッシュ紡糸法が開発されていることが開示されている。
ところで、高分子繊維のナノファイバーを製造するには、開発が進んでいる前掲のエレクトロ・スピンニング法においては、ポリプロピレンを溶剤に溶かして、低粘度にして使用しなければならないが、ポリプロピレン(ＰＰ)については適当な溶剤がないので、溶融だけで紡糸しなければならない。
この溶融だけの極細繊維の製造方法として、上記の非特許文献１には、溶液に溶かして紡糸する方法としてポリマーブレンド紡糸法があり、これは２種のポリマーをブレンドしておき、これを繊維化した後に、海ポリマーを溶出する極細紡糸法であり、μｍが限界とされている。
また、非特許文献２には、高電圧を印加するエレクトロ・スピンニング法によって、ポリプロピレン(ＰＰ)の繊維製作を試みたが、平均直径が１μｍ以下の繊維が得られないことが記載されている。
【０００５】
また、特許文献２には、ポリプロピレンを加熱溶融後にノズルから吐き出させ、加熱ガスを噴射させ細化させる、ポリプロピレン極細繊維の製造方法が開示されているが、０.４μｍ(実施例１)程度しか得られない。
また、特許文献３には、溶融樹脂をノズルから押しだし、周囲に溶融樹脂の押し出し方向に向けて１次熱風を吹き付けて繊維状にする溶融紡糸方法が開示され、１次熱風の外側に外気を遮断するエアカーテン状の２次熱風を吹き出すことが開示されている。
更に、特許文献４は、本発明者らが開発したポリプロピレン等の高分子材料のナノファイバー積層体における製造方法であるが、紡糸ノズルの中心吐出口の先端より更に下流に熱風吹出口を包むように延びる熱風収束円筒部を設け、この熱風収束円筒部は、紡糸ノズルの中心吐出口の先端より更に下流に１５mmから３０mmまで延びるようにしたポリプロピレンのナノファイバー積層体の製造方法を提供している。
【先行技術文献】
【特許文献】
【０００６】
【特許文献１】特開２０１１−１２７２３４号公報
【特許文献２】特開昭６３−００６１０７号公報
【特許文献３】特開２０１１−２４１５１０号公報
【特許文献４】特開２０１３−１８５２７２号公報
【非特許文献】
【０００７】
【非特許文献１】SEN'I GAKKAISHI(繊維と工業)Vol.63,No.12(2007)423〜425P[溶融紡糸型ナノファイバーの開発]越智隆志
【非特許文献２】SEN'I GAKKAISHI(繊維と工業)Vol.64,No.2(2008)81〜84P[エレクトロ・スピンニング法(溶融法)]小杉信男・島田直樹
【発明の概要】
【発明が解決しようとする課題】
【０００８】
上述したように、エレクトロ・スピンニング法によるナノファイバーの製造は開発されているものの、高分子材料の溶媒は引火性のものが多く、エレクトロ・スピンニング法では高電圧を取り扱うことから、発火等を防止する構造にしなければならす、取り扱いがやっかいであった。特に、適当な溶媒（溶液)がないポリプロピレン(ＰＰ)についてはエレクトロ・スピンニング法のポリプロピレン(ＰＰ)では、満足な結果が得られていないといった問題点があった。
本発明は、前述の問題点に鑑みてなされたもので、高電圧を使用せず、また、溶媒を用いず、加熱溶融だけで高分子材料のナノファイバー積層体の製造方法を提供しようとするものであり、特に、適当な溶媒（溶液)がないポリプロピレン(ＰＰ)についても、従来のエレクトロ・スピンニング法のポリプロピレン(ＰＰ)のように高電圧にする紡糸方法ではなく、高電圧を使用しないでより均一なポリプロピレン(ＰＰ)のナノファイバー積層体の製造方法を提供しようとするものである。
【課題を解決するための手段】
【０００９】
上記課題を解決するために、請求項１の発明は、長分子配列を有する高分子材料を高温加熱して溶融し、溶融した前記高分子材料をギアポンプによって加圧して供給し、途中に大容量のバッファー貯留部を介して加熱部を有する溶融保持通路から紡糸ノズルの中心吐出口から紡糸し、該紡糸ノズルの前記中心吐出口を囲むように該中心吐出口と同軸にリング状の熱風吹出口を設け、ノズル本体の上流側の端部には外側に突出した鍔部を設け、ノズル本体をノズル支持体の下流の内軸孔から挿入して、前記鍔部をノズル支持体の先端部に設けた突起部に嵌合し、前記熱風吹出口よりも突出させ、該熱風吹出口で前記高分子材料を高温の溶融状態を維持しながら前記熱風吹出口の熱風で吹き飛ばして延伸させ、さらに、延伸状態を維持するために紡糸ノズルの先端に所定の内径と長さのノズル風洞で囲み、該吹き飛ばされた高分子材料のナノファイバーを捕集する捕集部を設けたことを特徴とする高分子材料のナノファイバーの積層体の製造方法である。
請求項２の発明は、請求項１に記載される高分子材料繊維のナノファイバー積層体の製造方法において、前記紡糸ノズルのノズル本体はセラミック又はルビーとして先端の吐出口のノズル内径は０.１０mmから０.１８mmとしたことを特徴とする。
請求項３の発明は、請求項１又は２に記載される高分子材料のナノファイバーの積層体の製造方法において、前記ノズル風洞の内径は、１.４cmから２.５cmとし、長さを４.０cmから１０．cmとしたことを特徴とする。
請求項４の発明は、請求項１から３の記載から選択される高分子材料繊維のナノファイバー積層体の製造方法において、前記高分子材料は、ポリプロピレン又はナイロン又はポリエチレンテレフタレート（ＰＥＴ）であることを特徴とする。
請求項５の発明は、請求項１から４の記載から選択される高分子材料繊維のナノファイバー積層体の製造方法において、前記熱風吹出口の吹出方向は、前記中心吐出口の中心軸線に対して鋭角１５°〜３０°の角度であることを特徴とする。
請求項６の発明は、請求項１から５の記載から選択される高分子材料繊維のナノファイバー積層体の製造方法において、前記加熱部を有する溶融保持通路には、紡糸ノズルの直前に配置したことを特徴とする。
【発明の効果】
【００１０】
請求項１の発明によれば、紡糸ノズルの先端の中心吐出口は耐熱性があり変形の少ないセラミック又はルビーとしたので、高温加熱した高分子材料のに長時間使用しても紡糸ズルに変形がなく、長分子配列を有する紡糸する高分子材料のナノファイバーにも変形がなく、均一に高分子材料のナノファイバーの直径が維持でき、紡糸ノズルの先端の中心吐出口はセラミック又はルビーにおいてノズル内径を０.１５mmとしたので、超極細のポリプロピレンナノファイバーを長時間連続して製造することが可能となる。
また、紡糸ノズルと高分子材料を供給するギアポンプとの間に大容量のバッファー貯留部を設けたので、ギアポンプの最低供給量よりも更に低供給量の高分子材料を一定状態で供給することが可能となる。
また、紡糸ノズルの先端に所定の長さのノズル風洞で囲んだので、高分子材料の熱風による延伸領域が長くなるので、より細い高分子材料のナノファイバーの製造が可能となる。
さらに、紡糸ノズルの中心吐出口を囲むように該中心吐出口と同軸にリング状の紡糸ノズル先端の中心吐出口を熱風吹出口よりも突出させたので、熱風が乱流とならず、高分子材料の熱風による延伸を整然と行うことができる。
なお、従来のように高電圧を使用することなく、溶媒(溶剤)を用いることなしに加熱溶融だけで製造するので危険性が少なく、さらに引火性の溶媒(溶剤)液を一切使用しないことと相俟って、取り扱いが極めて容易となる。
また、従来のようなエレクトロ・スピンニング法ではないので、高価な高電圧を用いなくてすみ、さらにナノファイバーに静電気等が帯電していないので、無理なく捕集帯から離脱して、所望の基材に移すことができ、所望の基材として通気性のある基材は勿論のこと、通気性の小さな不織布や、或いは、通気性のないフィルムを基材として用いることができる。
このように、熱だけで溶融するので、危険で有害な溶媒を使用しないばかりか、高電圧を使用しないので、長分子配列を有する高分子材料のナノファイバー積層体を安価で大量生産が可能となる。
請求項２の発明によれば、セラミック又はルビーの紡糸ノズルは極小部材であるが、ネジ等ではなく鍔部としたので加工が可能であり確実にノズル支持体に固定できる。
請求項３の発明によれば、ノズル風洞の内径は、１.４cmから２.５cmとし、長さを４.０cmから１０．cmとしたので、紡糸ノズルの中心吐出口における周囲の高温が維持され、高分子材料の吐出口後での高分子材料の延伸が長い範囲で続行される。
請求項４の発明によれば、ポリプロピレン、ナイロン、ポリエチレンテレフタレート(ＰＥＴ）多くの高分子材料に適用可能である。
請求項５の発明によれば、前記熱風吹出口の吹出方向を中心吐出口の中心軸線に対して１５°〜３０°の角度としたので、溶融高分子材料（N）との接触力を適切に作用し、溶融した高分子材料（N）に対して延伸作用が効率的に作用する。
請求項６の発明によれば、加熱部を有する溶融保持通路には、紡糸ノズルの直前に配置したので、溶融高分子材料の溶融状態を紡糸状態まで維持することができ、均一で超極細の溶融高分子のナノファイバーの製造が可能となる。
請求項６の発明によれば
【図面の簡単な説明】
【００１１】
【図１】本発明の実施例における高分子材料のナノファイバー積層体の製造方法の概略図、
【図２】図１の実施例１の紡糸ノズルと高熱風吹出ノズとノズル風洞の断面図、
【図３】図２の紡糸ノズル及びその先端部分の高熱風吹出ノズの拡大図、
【図４】図４(ａ)は、熱風導入溝１３３が８本の溶融樹脂導入管１３の側面図、図４(ｂ)は図２及び図４(ａ)のＸ１−Ｘ１線での溶融樹脂導入管１３の断面図、
【図５】図５(ａ)は、平坦部１３６が６本の溶融樹脂導入管１３の側面図、図４(ｂ)は図２及び図５(ａ)のＸ１−Ｘ１線での溶融樹脂導入管１３の断面図、
【図６】実施例１の図２でのギアポンプ３３とバッファー貯留部３４と紡糸ノズル１でのナノファイバー高分子材料供給量の変化のグラフ、
【図７】図２のノズル風洞とは異なった別の実施例２におけるノズル風洞の断面図、
【図８】図２のノズル風洞とは更に異なった別の実施例３におけるノズル風洞の断面図、
【図９】本発明の実施例１におけるポリプロピレンのナノファイバー積層体の×２００の電子顕微鏡写真、
【図１０】本発明の実施例１(ノズル風洞あり)におけるポリプロピレンのナノファイバー積層体の×１０００倍の電子顕微鏡写真、
【図１１】本発明の実施例１におけるポリプロピレンのナノファイバー積層体の×１００００倍の電子顕微鏡写真、
【図１２】本発明の実施例３におけるナイロンのナノファイバー積層体の×２００の電子顕微鏡写真、
【図１３】本発明の実施例４におけるポリエチレンテレフタレート（ＰＥＴ）のナノファイバー積層体の×２００倍の電子顕微鏡写真、
【図１４】本発明の実施例１において、ノズル風洞を装備しない場合の４におけるポリプロピレンのナノファイバー積層体の×１０００倍の電子顕微鏡写真である。
【発明を実施するための形態】
【００１２】
本発明の特徴の１つは、紡糸ノズルから紡糸する長分子配列を有する高分子材料の繊維状のファイバーに、所定の角度で加熱風を添えるとともに、さらに温度が下がらないように溶融状態維持手段を設けて、紡糸ノズル１からの高分子材料を溶融状態に維持しており、同軸状にリング状の熱風吹出ノズル２が設けられ、この噴出する熱風に添って溶融高分子材料を延伸させ、高分子材料の溶融状態を維持されながら溶融高分子を吹き飛ばし、更にノズル風洞５の内壁で高温状態が維持されているので、更に延伸が進み所定の高分子材料のナノファイバー積層体の製造を実現した。さらに、紡糸ノズルと高分子材料を供給するギアポンプとの間に大容量のバッファー貯留部を設けたので、ギアポンプの最低供給量よりも更に低供給量の高分子材料を一定状態で供給することが可能となる。
したがって、高電圧を印加することなく、溶媒を用いず加熱による高温下の高分子材料の溶融と、耐熱性のあるセラミック又はルビーの紡糸ノズルを用いることによって、ポリプロピレン等の高分子材料のナノファイバー積層体の製造を実現した。
以下に、本発明のポリプロピレン(ＰＰ)、ナイロン(Ｎｙｌｏｎ)、ポリエチレンテレフタレート（ＰＥＴ）等の長分子配列を有する高分子材料のナノファイバー積層体の製造方法の実施例における図面を参照して説明する。
【実施例１】
【００１３】
本発明の実施例のポリプロピレンとしてポリプロピレンを使用したナノファイバー積層体Ｎの製造方法を説明するが、実施例の図１の概略を示した概念説明図に示すように、紡糸ノズルと高分子材料を供給するギアポンプとの間に大容量のバッファー貯留部を設けたので、ギアポンプの最低供給量よりも更に低供給量の高分子材料を一定状態で供給することが可能となる。そして、上流の主にナノファイバーの生成部Ａで、基本的には紡糸ノズル１の（中心）吐出口１１２から高熱で溶融したポリプロピレンを延伸し、溶融状態維持手段として高熱風吹出ノズル２を設け、さらに、細い円筒のノズル風洞として、これらノズルを直後に設けた溶融紡糸法であり、吹き飛ばされたポリプロピレンのナノファイバーを下流の吸引装置を設けた捕集部Ｂのグリット６１上に走行する基材Ｃで捕集する。
【００１４】
[ナノファイバー生成部Ａ]
前述したように、ナノファイバー生成部Ａは、主に紡糸ノズル１と高熱風吹出ノズル２とノズル風洞５から構成されるが、先ず、図１に沿って、ポリプロピレンナノファイバー生成部Ａから説明する。ナノファイバー生成部Ａは、主に紡糸ノズル１、これに溶融したポリプロピレンを供給する溶融樹脂供給部３、高熱風吹出ノズル２、ノズル風洞５とこれに熱風を供給する熱風発生器４から構成される。
【００１５】
[紡糸ノズル1、溶融樹脂供給３]
先ず、紡糸ノズル１とこれに、溶融ポリプロピレンＮを供給する溶融樹脂供給部３について説明する。
溶融樹脂供給部３はポリプロピレンの固形粒子Ｐをスクリューコンベア３２上部のホッパ３１に入れ、駆動部３２４で回転するスクリューコンベア３２本体に供給して加熱して液状に溶融し、これをスクリューで押し出しながら移送する。このスクリューコンベア３２の入口部３２１ではヒータ３５ａで約１９０℃に加熱し、（中間）移送部３２２では複数のヒータ３５ｂで約２１０℃に、出口部３２３ではヒータ３５ｃで約２２０℃に加熱溶融させるように制御する。
スクリューコンベア３２の出口部３２３はギアポンプ３３の入り口に連結される。ポリプロピレンの紡糸ノズル１で延伸するには吹出温度を２５０℃程度に加熱しなければならない。しかし、ギアポンプ３３ではポリプロピレンの溶融温度は２２０℃から２３０℃程度が最適であるので、あまり高熱にすると溶融ポリプロピレンの流動性が高まりギアポンプ３３の送給力が弱まり紡糸ノズル１への溶融ポリプロピレンが適切に供給できないので、ギアポンプ３３では２２０℃から２３０℃程度の加熱する。
ここで、ギアポンプ３３は、正確にポリプロピレンを供給可能であるが、微小量供給領域では最低供給量には限界があり、それ以下は制御不能であった。そこで、図６に示すように、ギアポンプ３３の最低回転近傍で間欠可動させて、本実施例では紡糸ノズル１とギアポンプ３３の供給口との間に大容量のバッファー貯留部３４のバッファー領域を設けた。ここで、図６のグラフの実線ａのようにギアポンプ３３がon-offのように稼働した場合、直後のｂ点での供給量は一点差点ｂのように変化するが、バッファゾーンであるバッファー貯留部３４を設けることによって、ギアポンプ３３の変動供給を平均化して、紡糸ノズル１のｃ点ではギアギアポンプ３３の最低供給量よりも更に低供給量での点線ｃのように一定量が供給することができ、太さが均一のナノファイバーを形成することができる。この大容量のバッファー貯留部３４がないと、ナノファイバーの太さが不均一になるばかりか、途切れ途切れになる場合があり、ギアギアポンプ３３を間欠稼働させても均一の太さのナノファイバーが生成性でき、その太さもより細く生成することが出来る。
そして、大容量のバッファー貯留部３４から加熱部を有する溶融保持通路１３１で徐々にポリプロピレンの温度を高めて、最終の紡糸ノズル１から噴出する状態では、紡糸ノズル１の近傍にヒータ３５を配置し２５０℃から２７０℃に加熱する。
【００１６】
ノズル本体１１とノズル支持体１２とからなる紡糸ノズル１は、図３の紡糸ノズル１の近傍の拡大図に示すように、紡糸ノズル１において、ノズル本体１１には長手方向に溶融高分子が噴出する中心軸孔１１１が設けられるが、この中心軸孔１１１の下流側の先端部には吐出口１１２が設けられる。ここで重要なのは紡糸ノズル１の材質であるが、本発明の紡糸ノズル１のノズル本体１１の材質はセラミック又はルビーが最適で、本実施例ではルビーである。
この吐出口１１２であるノズル内径は０.１０mmから０.１８mmとしたが、０.１８mm以上だとナノ単位の繊維が生成しづらく、０.１０mm以下だとノズル内径に溶融したポリプロピレンが詰まってしい、又ノズルを掃除するために針を使用するが、０.９mmの針を制作するのが限界でもあるので、本実施例では０.１０mm程度とした。また、従来の前掲の特許文献４では、ノズル内径を０.１５mmとしたが、材質を金属のステンレスとしたため、当初の１０分程度はポリプロピレンのナノファイバー積層体が生成できるが、すぐに太いファイバーに変質してしまうことが判明した。これは高温の為にステンレスのノズル内径が拡がってしまうことに起因することが判った。このため、耐熱性があり高温下でも変形しないルビーを使用すると、長時間連続稼働させても、高品質のポリプロピレンのナノファイバー積層体を生成することができた。
【００１７】
しかし、セラミックやルビーは加工が難しく、ネジ等を設けた金属のノズル支持体１２にノズル吐出口１１２をネジ等で固着することが困難であった。そのため、図３に示すように、ノズル本体１１の上流の末端に外側に突出した肉厚のドーナツ状の鍔部１１３を設け、対応するノズル支持体１２の同軸の内孔１２１の下流の末端に内側に突出する係止部１２２を設けて、ノズル本体１１をノズル支持体１２の内孔１２１の上流の開口部１２３から挿入して、前記鍔部１１３を係止部１２２に密着嵌合させて固着する。このような構造なので、下流側に高い圧力で溶融ポリプロピレンが挿入されてもノズル本体１１がノズル支持体１２から離脱することがない。この場合、内孔１２１の内径はノズル本体１１の外径および鍔部１１３の外径よりも大きく、ノズル支持体１２の先端係止部１２２の内径はノズル本体１１の外径よりも小さく、鍔部１１３の外径よりも小さくする必要がある。
ナノファイバー生成部Ａにおいて、紡糸ノズル１に連通する溶融樹脂導入管１３が接続金具１３４、ニードル弁３４を介してギアポンプ３３から溶融樹脂供給部３のスクリューコンベア３２に連通する。一方、溶融樹脂導入管１３の下流側はノズル支持体１２およびノズル本体１１に連通する。ノズル支持体１２の内孔１２１はノズル本体１１の中心軸の内孔１２１および吐出口１１２に連通する。
このように、溶融樹脂供給部３から溶融樹脂導入管１３の中心の樹脂導入孔１３５からノズル本体１１の吐出口１１２までが徐々にポリプロピレンの溶融温度を２５０℃から２７０℃にまで上昇させ、スクリューコンベア３２とギアポンプ３３とで所定の圧力でポリプロピレンを吐出口１１２から噴出する。
【００１８】
[高熱風吹出ノズル２、熱風発生器４] 
図２、図３に示すように、紡糸ノズル１は中心軸孔１１１の周りには、高熱風吹出ノズル２が設けられるが、ノズル本体１１の外周部１２４を包むように正確に同軸状にリング状の熱風吹出通路２１が熱風通路形成キャップ２４によって形成され、熱風吹出通路２１の先端には所定の吹出角度(30度)を有したリング状の熱風吹出口２２が設けられ、この熱風吹出口２２に対して、前記吐出口１１２が僅かに２mmから５mm程度外側突出し、本実施例１ではＸ＝４mm程度突出している。
この吐出口１１２の熱風吹出口２２からの突出量Ｘは、図３に示されるように、熱風通路形成キャップ２４の熱風吹出通路２１が斜行しており、中心のノズル本体１１の外周も斜行しているので、熱風通路形成キャップ２４と熱風導入部材２５の間に熱風吹出口微調整用ワッシャー２６の介在させ、この熱風吹出口微調整用ワッシャー２６の異なった厚さものを選択するか、枚数を調整することによって、前記突出量Ｘを調整することができる。これは、突出量Ｘを調整すると同時に、熱風吹出通路２１の内壁とノズル本体１１の外周と間、すなわち、熱風吹出口２２の開口面積を微調整することができる。
このように、高熱風吹出ノズル２の熱風吹出量を微調整することができるので、図１に示すように、複数の高熱風吹出ノズル２の熱風吹出量を同じにすることができ、より均一な分子材料のナノファイバーの積層体を製造することができる。
【００１９】
また、吐出口１１２を僅かに突出させることにより、より整流になり溶融高分子材料を延伸することが判った。ただし、吐出口１１２の直後も高温を維持するように、吐出口１１２を囲むノズル風洞５(フード),５aが必要である。
また、前述したように紡糸ノズル１に連なる溶融樹脂導入管１３の下流側の外周部１３２には、高熱風吹出ノズル２に連なる熱風導入溝１３３が設けられ、この熱風導入溝１３３には他端には熱風発生器４に連通している。
この熱風導入溝１３３は、図４a,bに示すように、断面円形の溶融樹脂導入管１３の外周部１３２に複数の溝部１３３(８本)を切削したもので、本実施例では８本の長い熱風導入溝１３３を形成している。この熱風導入溝１３３は外周に均一間隔で構成が良く、これは熱風吹出口２２から対向する熱風が交差するように吹き出すので、溶融高分子材料を延伸するように作用する。また、長い導入路が形成されるので、熱風吹出口２２から熱風が整然と吹き出される。
この熱風導入溝１３３の別の実施例は、図５a,bに示すように、断面円形の溶融樹脂導入管１３の外周部１３２に複数の平坦部１３６(６本)を切削したもので、本実施例では６本の長い熱風導入空間を形成する平坦部１３６を形成している。この熱風導入空間の平坦部１３６は外周に均一間隔で構成が良く、これは熱風吹出口２２から対向する熱風が交差するように吹き出すので、溶融高分子材料を延伸するように作用する。また、断面積が大きく長い導入路が形成されるので、熱風吹出口２２から熱風が整然と吹き出される。この熱風導入空間を形成する平坦部１３６は、図４の熱風導入溝１３３に比べて制作が容易である点と、掃除等のメンテナンスが容易である点が利点である。
【００２０】
この熱風発生器４の上流側には圧縮空気の圧縮空気供給口４１が設けられ、熱風発生器４自体にはヒータ等の加熱装置が設けられて、供給される圧縮空気は３５０〜３８０℃程度の熱風が発生できるようにしてあり、この発生した高温空気は、熱風発生器４の熱風出口４２から熱風導入部材２５、熱風吹出通路２１を介して紡糸ノズル１の外周部１２４および熱風吹出口２２に送給される。このため、ノズル本体１１の中心軸孔１１１を温めるとともに、熱風吹出口２２から熱風が噴出される。そして、この熱風は吐出口１１２から紡糸されるポリプロピレン（N）を包むように２７０℃に保ちながら、高速気流でポリプロピレン（N）を更に延伸する。
ギヤポンプ(吐出手段)３３にもヒータ３５eを配置してギヤポンプ３３自体も高温に維持しているが、本発明の実施例では、ギヤポンプ３３で直径０.１mmの吐出口１１２から溶融ポリプロピレン（N）の吐出を可能にしなければならないが、加熱が重要であり、吐出口１１２でもポリプロピレン（N）を２７０℃以上を保持する必要がある。
なお、ヒータ３５ｆ付きのニードル弁３４は、閉油圧回路３４１と開油圧回路３４２を作動させギアポンプ３３と稼働連動し、溶融ポリプロピレンの送給の応答性を高めるものである。
【００２１】
このことは高速高温気流で、ポリプロピレン（N）を更に延伸するのでリング状の熱風吹出口２２の吹出角度(中心軸孔１１１の軸を中心としての左右の合算角度)が重要であるが、実験の結果、角度３０°〜５０°程度、すなわち、熱風吹出口２２の高速高温気流の吹出方向は、前記吐出口１１２の中心軸線に対して１５°〜２５°の角度の範囲が好ましく、角度３０°(中心軸と角度１５°)以下だとポリプロピレン（N）との接触力が小さく延伸作用が小さく、角度５０°(中心軸と角度２５°)以上だと接触しての負圧が生じないのでやはり延伸作用が少なく、本実施例では角度３８°(中心軸と角度１９°)することで延伸作用が効率的に作用した。
また、ポリプロピレン（N）を効率よく延伸するのは、溶融状態のポリプロピレン（N）を高温により低粘度にすることも重要であり、このため図２に示すようように、熱風吹出通路２１を周りにヒータ２３による加熱器を配置し、溶融樹脂導入管１３の外周部１３２及び吐出口１１２の外周に熱風を接触させて高温に維持する。
【００２２】
上述したように、吐出口１１２でもポリプロピレン（N）を２７０℃以上に保持するが、吐出口１１２から紡糸後も延伸させる必要があるが、そのままでは吐出口１１２直後に急激に温度が低下するので、これを防ぐ必要がある。
このために溶融状態維持手段として金属製の高速高熱気流の高熱風吹出ノズル２と後述するノズル風洞５を設けた。高熱風吹出ノズル２の高熱風が適正に紡糸ポリプロピレン（N）に当たらないと、μオーダーの極細繊維で終わってしまいナノファイバーにはならない。
図２、図３に示すように、高熱風吹出ノズル２は先端の熱風吹出口２２の内径は４mm程度で、３００〜３５０℃の熱風を吐出量１１０ｍ3/min(分)でポリプロピレン（N）に吹き付けている。この時の熱風圧力は０.３５Ｐaで風速を与えているが、余り風速が遅いと紡糸中のポリプロピレン（N）の雰囲気の温度が下がってしまい延伸を阻害し、余り風速が速くても風速で紡糸中のポリプロピレン（N）を冷ましてしまい延伸を阻害する。
【００２３】
[ノズル風洞５(フード)]
図２，図３に示すように、熱風通路形成キャップ２４の下流方向に約直径２cmの円筒で長さ７cm程度のノズル風洞(フード)５が取付雌ネジ５１で熱風通路形成キャップ２４の雄ネジ部２４１に取り付けられている。このためノズル風洞５(フード)の軸線と紡糸ノズル１の軸線を一致させることが容易である。
このノズル風洞５は、紡糸ノズル１の吐出口１１２の直後に配置されているため、紡糸された溶融ポリプロピレン（N）が直線状に延伸され、フード及びフード内部も高温状態を保てるため、樹脂の延伸時間が延長され繊維径の極細化に効果があり、他の直近ノズルから排出される熱風に干渉される事も防止することができ、結果として、均一のポリプロピレンのナノファイバー積層体を得ることができる。
特に、前掲の特許文献３の特開２０１１−２４１５１０号公報の気流による外周の遮断とは異なり、確実に、他のノズルから排出される熱風に干渉されることがないので、直近のノズルとの距離を縮めることが可能となる。
実施例１のノズル風洞５の内径は１.４cmから２.５cmとしたが、内径があまり大きいと熱保持効果が薄れ、小さいと紡糸ノズル１とノズル風洞５の中心軸を一致させるのが難しく、中心線がズレるとかえって乱流が生ずる原因となる。また、ノズル風洞５におけるノズル先端１１までの長手方向の長さを４.０cmから１０．０cmとしたが、内径との相互関係から、実施例１のように風洞の内径を２.０cmとした場合には、長さは７cmが最適であった。
【実施例２】
【００２４】
また、別の実施例２として実施例１でのノズル風洞５の形状を変えたのが図７であるが、実施例２のノズル風洞５aは熱風通路形成キャップ２４の雄ネジ部２４１に取り付けられ、取付雌ネジ５１の根本から絞った形状にし、大部分を内径１.５cmとした場合には、熱風Ｄがより整流になりノズル風洞５の長手方向の長さを５.０cmすると場合が出来合いのナノファイバー積層体の状態も最適であった。
更に、別の実施例３として実施例１、２でのノズル風洞５の形状を変えたのが図８であるが、実施例３のノズル風洞５ｂは、先端を絞った形状である。これは実施例１でのノズル風洞５の風洞先端部５ｃで乱流が起こりやすく、風速によって綿飴状のナノファイバーのブロックが生じることがあり、これを防ぐために、先端を絞った形状で、ノズル風洞５の長手方向全体の長さを６.０cmで、風洞先端部５ｃからノズルの吐出口１１２までは、ｙ２＝４８mmであるが、風洞５のノズル１１近傍での内径はｄ１＝１６．０mm、この内径をノズル先端吐出口から１８mmの先まで同内径の円筒を形成し(風洞先端部５ｃからｙ１＝３.０ｃｍまで)、そこから風洞先端部５ｃまでは徐々に絞り、風洞先端部５ｃでの内径はｄ２＝９.５mmである。
この形状であると、意外にも実施例１で生じた綿飴状のナノファイバーのブロックが全く生じず、出来合いのナノファイバー積層体の状態も最適であった。これは風洞先端部５ｃで風速が早まるためナノファイバーのブロックが生じようとしても吹き飛ばされるものと考えられる。
【００２５】
[捕集部Ｂ]
再び、実施例１に戻って説明するが、図１に示すように、紡糸ノズル１及びこれに高熱風吹出ノズル２から吹き飛ばされたポリプロピレンのナノファイバー（N）を下流の捕集部Ｂで捕集する。
捕集部Ｂは、ナノファイバー捕集装置６とナノファイバー（N）を保持する基材Ｃとから構成され、ナノファイバー捕集装置６は吹き付けられるナノファイバー（N）に対向して細かな貫通孔を有する平面保持用グリッド(或いは金網)６１を設け、ナノファイバー（N）が吹き付けられる裏側には吸引ダクト６２が設けられている。
この上記の平面保持用グリッド(或いは金網)６１の両端にはフィードローラ６３が、一方には基材繰出ローラ軸６４、他方には基材・製品巻取軸６５が配置されている。
そして、ナノファイバー（N）を仮に担持する基材Ｃのローラを、基材繰出ローラ軸６４に取り付け、フィードローラ６３ａを介して不織布等の引き出した基材Ｃを平面保持用グリッド(或いは金網)６１に載せ、ナノファイバー（N）の積層体を基材Ｃの上面に載置しながら移動させ、フィードローラ６３ｂ,cを介して基材Ｃ及び製品であるナノファイバー積層体を製品巻取軸６５で巻き取る。
【００２６】
[実施例１の製品]
こうして、溶融だけでポリプロピレンのナノファイバー積層体の製造を完成する。
なお、紡糸ノズル１と高熱風吹出ノズル２とノズル風洞５の組み合わせを複数にすれば生産量は増加するが、本実施例１では平行に６組設けた。
本実施例１(ノズル風洞あり)の下記条件で製造したのが、図９の×２００倍の電子顕微鏡写真、図１０の×１０００倍の電子顕微鏡写真、及び、図１１の１００００倍の電子顕微鏡写真であるが、写真中のμｍのスケールに対して、ナノオーダーのナノファイバーが積層させていることが判る。
また、これらの子顕微鏡写真からは、従来の前掲特許文献４に記載のナノファイバー積層体の電子顕微鏡写真よりも均一性が向上していることが判る。
なお、図１４は実施例１におけるノズル風洞を装備しない場合の１０００倍の電子顕微鏡写真であるが、図１０のノズル風洞の場合に比べて繊維径が明らかに太く、実施例１のようにノズル風洞が有ることによって同じ条件でも繊維径がより細くなることが判る。これは、ノズル風洞によって高温状態の距離が長くなり、その分だけポリプロピレン(ＰＰ)が引き伸ばされるものと考えられる。
【００２７】
[設定条件(実施例１)]
材料：ポリプロピレン(ＰＰ)(サンアロマー社製：品番PLB00A)(MFR７０)
紡糸ノズル１のノズル径０.１(0.1〜0.2mm)
吐出口温度：２７０°
熱風吹出口内径：５mm(1.4〜６mm)(外径8mm)
熱風吹出口温度：２００〜３００℃
熱風吹出角度：３８°(中心軸と角度19°)(30°〜50°)
高速気流の圧力：０.３５ＭＰa
高熱風吹出ノズル２のノズル径１.８mm
風速：１１０ｍ3／min
高熱風温度：１２０〜２００℃ 
ノズル風洞：内径２.０cm、長さ７.０cm    
熱風吹出口２２から吐出口１１２の突出距離Ｘ４＝４.０mm
なお、同じポリプロピレンであってもエチレンの含有量によって、ＭＦＲ（メルトフローレート (melt flow rate)）値が異なり、ＭＦＲ７０と極めてエチレンの含有値が少なく流動性もなく硬いものであっても、ナノファイバーが形成される。    
【００２８】
本発明の実施例１におけるポリポロピレンのナノファイバー積層体Ｎの製造方法では、従来製造が難しいとされていたポリプロピレン(ＰＰ)のナノファイバーを溶剤無しで製造することができ、また、引火性の溶液を一切使用することなく、ポリプロピレンを加熱により溶融して、加圧と高熱吹き出し風より防糸するので、取り扱いが容易な製造方法でポリプロピレン(ＰＰ)のナノファイバー積層体が得られる。
また、従来のように高電圧を使用することなく、溶融だけで製造するので高圧電源を使用することによる危険性がなく、また、溶融だけで引火性の溶媒も使用しないので、極めて取り扱いが容易となり、また、静電気等が帯電していないので、無理なく捕集帯から離脱して、所望の基材に移すことができ、所望の基材として通気性のある基材は勿論のこと、通気性の小さな不織布や、或いは、通気性のないフィルムを基材として用いることができる。
このように、ポリプロピレンのナノファイバー積層体を安価で大量生産が可能となる。
【実施例３】
【００２９】
次に、本発明の高分子材料としてナイロン(Nylon)を使用したナノファイバー積層体の製造方法の実施例２を説明する。
実施例３の製造装置は、基本的には実施例１と同じであり、材料としてナイロン(Nylon)を用いた。
本実施例３の下記条件で製造したのが、図１２の×２００倍の電子顕微鏡写真であるが、写真中のμｍのスケールに対して、ナノオーダーのナノファイバーが積層され、細いナノファイバーが積層されていることが判る。
[設定条件(実施例３)]
材料：ナイロン(Nylon)(宇部興産社製：品番1022B)
紡糸ノズル１のノズル径０.１mm（0.1〜0.2mm)
吐出口温度：２８０°
熱風吹出口内径：３mm(1.4〜6mm)(外径8mm)
熱風吹出口温度：２５０〜３１０℃
熱風吹出角度：３８°(中心軸と角度19°)(30°〜50°)
高速気流の圧力：０.４Ｐa
ノズル風洞：内径２.０cm、長さ７.０cm    
熱風吹出口２２から吐出口１１２の突出距離Ｘ４＝４.０mm
【００３０】
[実施例３の製品]
本発明の実施例３のナイロン(Nylon)のナノファイバー積層体Ｎの製造方法は、実施例２の図１の概略を示した概念説明図と原則的に同じであるため省略するが、突出した円筒部内でナイロン(Nylon)の溶融状態を維持しながら更に延伸し、開口部１２３からナイロン(Nylon)を、水平方向に配置され下流の捕集部Ｂのネット５に吹き飛ばして捕集するもので、高電圧を印加することなく、加熱による溶融だけでナイロン(Nylon)のナノファイバー積層体の製造を実現した。
【００３１】
本発明の実施例３のナイロン(Nylon)のナノファイバー積層体Ｎの製造方法では、蟻酸のように環境に悪影響のある溶媒(溶剤)や、ベンゼン等の引火点の低い危険な溶剤を必要とするナイロン(Nylon)において、このように有害な溶媒や危険な溶剤を使用しないで、熱溶融だけでのナノファイバー積層体の製造方法が可能となる。
また、高圧電源を使用することによる危険性がなく、取り扱いが容易となり、また、静電気等が帯電していないので、無理なく捕集帯から離脱して、所望の基材に移すことができ、所望の基材として通気性のある基材は勿論のこと、通気性の小さな不織布や、或いは、通気性のないフィルムを基材として用いることができる。
このように、ナイロン(Nylon)のナノファイバー積層体を安価で大量生産が可能となる。
【実施例４】
【００３２】
次に、本発明の高分子材料としてポリエチレンテレフタレート（ＰＥＴ）を使用したナノファイバー積層体の製造方法の実施例２を説明する。
実施例３の製造装置は、基本的には実施例１と同じであり、材料としてナイロン(Nylon)を用いた。
本実施例３の下記条件で製造したのが、図１３の×２００倍の電子顕微鏡写真であるが、写真中のμｍのスケールに対して、ナノオーダーのナノファイバーが積層され、細いナノファイバーが積層されていることが判る。
【００３３】
[設定条件(実施例４)]
材料：ポリエチレンテレフタレート（ＰＥＴ）
紡糸ノズル１のノズル径０.１mm（0.1〜0.2mm)
吐出口温度：２８０°
熱風吹出口内径：３mm(1.4〜6mm)(外径8mm)
熱風吹出口温度：２５０〜３２０℃
熱風吹出角度：３８°(中心軸と角度19°)(30°〜50°)
高速気流の圧力：０.４ＭＰa
ノズル風洞：内径２.０cm、長さ７.０cm    
熱風吹出口２２から吐出口１１２の突出距離Ｘ４＝４.０mm
【００３４】
[実施例４の製品]
本発明の実施例４のポリエチレンテレフタレート（ＰＥＴ）のナノファイバー積層体Ｎの製造方法は、実施例２の図１の概略を示した概念説明図と原則的に同じであるため省略するが、突出した円筒部内でナイロン(Nylon)の溶融状態を維持しながら更に延伸し、開口部１２３からポリエチレンテレフタレート（ＰＥＴ）を、水平方向に配置され下流の捕集部Ｂのネット５に吹き飛ばして捕集するもので、高電圧を印加することなく、加熱による溶融だけでポリエチレンテレフタレート（ＰＥＴ）のナノファイバー積層体の製造を実現した。
【００３５】
本発明の実施例４のポリエチレンテレフタレート（ＰＥＴ）のナノファイバー積層体Ｎの製造方法では、蟻酸のように環境に悪影響のある溶媒(溶剤)や、ベンゼン等の引火点の低い危険な溶剤を必要とするポリエチレンテレフタレート（ＰＥＴ）において、このように有害な溶媒や危険な溶剤を使用しないで、熱溶融だけでのナノファイバー積層体の製造方法が可能となる。
また、高圧電源を使用することによる危険性がなく、取り扱いが容易となり、また、静電気等が帯電していないので、無理なく捕集帯から離脱して、所望の基材に移すことができ、所望の基材として通気性のある基材は勿論のこと、通気性の小さな不織布や、或いは、通気性のないフィルムを基材として用いることができる。
このように、ポリエチレンテレフタレート（ＰＥＴ）のナノファイバー積層体を安価で大量生産が可能となる。
【００３６】
なお、本発明の特徴を損なうものでなければ、前述した各実施例に限定されないことは勿論であり、長分子配列を有するポリプロピレン(ＰＰ)、ナイロン(Ｎｙｌｏｎ)、ポリエチレンテレフタレート（ＰＥＴ）以外の危険な溶剤を必要とする高分子材料等においても、加熱溶融する長分子配列を有する高分子材料であれば、危険な溶剤を使用しないで、加熱溶融だけでナノファイバー積層体の製造方法にも適用可能である。
【符号の説明】
【００３７】
Ａ・・ナノファイバー生成部、Ｂ・・捕集部（ナノファイバー）、Ｃ・・基材、
Ｄ・・熱風、Ｎ・・ポリプロピレンナノファイバー（積層体)、
Ｐ・・ポリプロピレンの固形粒子、
１・・紡糸ノズル、１１・・ノズル本体、１１１・・中心軸孔、１１２・・吐出口、
１１３・・鍔部、
１２・・ノズル支持体、１２１・・内孔、１２２・・係止部、
１２３・・開口部、１２４・・外周部、
１３・・溶融樹脂導入管、１３１・・溶融保持通路、１３２・・外周部、
１３３・・熱風導入溝、
１３４・・接続金具、１３５・・樹脂導入孔、１３６・・平坦部
２・・高熱風吹出ノズル、２１・・熱風吹出通路、２２・・熱風吹出口、
２３・・ヒータ、
２４・・熱風通路形成キャップ、２４１・・雄ネジ部、２５・・熱風導入部材、
２６・・熱風吹出口微調整用ワッシャー、
３・・溶融樹脂供給部、３１・・ホッパ、
３２・・スクリューコンベア、３２１・・入口部、３２２・・移送部、
３２３・・出口部、３２４・・駆動部、
３３・・ギアポンプ、３４・・バッファー貯留部、
３５,３５ａ,３５ｂ,３５c,３５e,３５f・・ヒータ、
４・・熱風発生器、４１・・圧縮空気供給口、４２・・熱風出口、
５,５a，５ｂ・・ノズル風洞（フード）、５ｃ・・風洞先端部、５１・・取付雌ネジ、
６・・ナノファイバー捕集装置、６１・・平面保持用グリッド(又は金網)、
６２・・吸引ダクト、６３,６３a,６３b,６３c・・フィードローラ、
６４・・基材繰出ローラ軸、６５・・基材・製品巻取軸
【図１】
2020020071.tif 000003
【図２】
2020020071.tif 000004
【図３】
2020020071.tif 000005
【図４】
2020020071.tif 000006
【図５】
2020020071.tif 000007
【図６】
2020020071.tif 000008
【図７】
2020020071.tif 000009
【図８】
2020020071.tif 000010
【図９】
2020020071.tif 000011
【図１０】
2020020071.tif 000012
【図１１】
2020020071.tif 000013
【図１２】
2020020071.tif 000014
【図１３】
2020020071.tif 000015
【図１４】
2020020071.tif 000016